(57)【特許請求の範囲】
【請求項１】
溶液中に分散した貴金属孤立原子材料であって、貴金属の孤立原子と保護剤からなり、
前記保護剤は、ポリシロキサン−ポリエチレングリコールブロック共重合体であることを特徴とする材料。
【請求項２】
前記貴金属の孤立原子は白金族元素又はポスト白金族元素であり、
前記白金族元素は、パラジウム、ロジウム、イリジウム、ルテニウム、オスミウム又は白金であり、
前記ポスト白金族元素は銀又は金であることを特徴とする請求項１に記載の溶液中で安定的な貴金属孤立原子材料。
【請求項３】
前記貴金属の孤立原子は白金であり、
白金元素の原子質量が１９５である同位体のＮＭＲ信号は、−２６００ｐｐｍと−２８００ｐｐｍの間であることを主な特性とすることを特徴とする請求項１に記載の溶液中で安定的な貴金属孤立原子材料。
【請求項４】
溶液中で安定的な貴金属孤立原子材料の調製方法であって、
ポリシロキサン−ポリエチレングリコールブロック共重合体、貴金属化合物の前駆体、還元剤及び水を一定の比率で十分に混合し、−３０〜２００℃で０．５〜２００時間反応させて貴金属の孤立原子を取得することで、安定的に存在可能な貴金属単一原子溶液を取得する、とのステップにしたがって実行し、
前記還元剤と貴金属化合物の前駆体との物質量の比率は、１〜１０７倍の範囲で変化し、
前記還元剤と水の物質量の比率は、１：１０５〜３０：１の範囲で変化することを特徴とする方法。
【請求項５】
前記貴金属化合物の前駆体は、塩化白金酸、塩化白金酸ナトリウム、塩化白金酸カリウム、塩化白金（ＩＩ）、塩化白金（ＩＶ）、ジクロロ（エチレンジアミン）白金（ＩＩ）、硝酸白金（ＩＩ）、ジクロロ（１，５−シクロオクタジエン）白金（ＩＩ）、トリクロロ（エチレン）白金（ＩＩ）酸カリウム、ジクロロテトラアンミン白金（ＩＩ）水和物、ジクロロビス（ベンゾニトリル）白金（ＩＩ）、ｃｉｓ−ジクロロビス（トリフェニルホスフィン）白金（ＩＩ）、又は、テトラクロロ白金（ＩＩ）酸アンモニウムのうちの１つを含むことを特徴とする請求項４に記載の溶液中で安定的な貴金属孤立原子材料の調製方法。
【請求項６】
前記還元剤は、アルコール系化合物、ブドウ糖、ギ酸、クエン酸、酒石酸、アスコルビン酸、ヒドラジン一水和物、又は水素化ホウ素のいずれかであることを特徴とする請求項４に記載の溶液中で安定的な貴金属孤立原子材料の調製方法。
【請求項７】
前記アルコール系化合物は、メタノール、エタノール、プロパノール、イソプロパノール、ブタノール、イソブタノール、２−ブタノール、ｔｅｒｔ−ブタノール、エチレングリコール、グリセロールのうちの１又は複数の混合物であることを特徴とする請求項６に記載の溶液中で安定的な貴金属孤立原子材料の調製方法。
【発明の詳細な説明】
【技術分野】
【０００１】
本発明は新素材の技術分野に属し、具体的には、溶液中で安定的な貴金属孤立原子材料に関する。
【背景技術】
【０００２】
貴金属及びその合金は、性能に優れることから現代工業において幅広く応用される材料となり得る。また、耐高温腐食性、高信頼性、高精度及び長使用寿命等の特性から、貴金属は、航空・宇宙、海事産業、軍需産業用精密機器における、板バネ、ダイアフラムカプセル、導電ゴサマー（ｇｏｓｓａｍｅｒ）、軸先といった部材の製造に幅広く応用されている。また、貴金属材料は生理的に非毒性であり、展延性及び生体適合性に優れるため、例えば、歯科分野において二大貴金属合金とされるアマルガム合金及び鋳造合金、医療用の金鍼、銀鍼及び硬鍼、医療用電子機器の電極材料といった医療材料の製造にも幅広く使用されている。更に、貴金属は固有の触媒性能及び安定性を有している。特に、白金族金属（イリジウム、ロジウム、パラジウム及び白金）は、石油化学工業や水素燃料電池等の分野に幅広く応用されている。しかし、貴金属資源の希少性や製造技術の遅れから、貴金属の価格は高止まりしており、各分野における十分な活用を大きく阻んでいる。
【０００３】
ところで、貴金属の利用については、貴金属の孤立原子がその可能性を広げている。非特許文献１は、各種の異なる担体上におけるＡｕ単一原子材料の合成について報告しており、且つ、これを水性ガスシフト反応に応用することに成功している。また、非特許文献２は、酸化鉄表面におけるＰｔ単一原子材料の合成について報告している。且つ、これを一酸化炭素の酸化反応に応用することに成功しており、反応の変換率を２〜３倍向上させている。ところが、固体表面に分散させる方法で得られる単一原子材料には、担持量の小ささや、不安定さといった諸問題が存在する。また、固体表面と貴金属単一原子との相互作用によって、貴金属の単一原子は孤立した状態で存在するわけではなく、固体表面にしっかりと結合した状態で存在する。そのため、固体表面からの剥離が容易ではなく、原料として生成や調製にいっそう幅広く利用される物質とはなり得ていない。一方、還元型の貴金属原子は溶液中での運動の自由度が大きいため、極めて容易に凝集してナノ粒子を生成してしまう。そこで、溶液を媒体として還元型の貴金属原子を分散させ、孤立状態となった貴金属孤立原子材料を得ることが、一貫して科学技術分野における大きな課題となっている。溶液中での貴金属材料の合成には、ビニルピロリドンポリマー及びイソプロピルアクリルアミドポリマー等（非特許文献３）の高分子ポリマーが幅広く応用されている。しかし、これらの高分子ポリマーは、初期の還元型貴金属孤立原子が凝集してナノ粒子になるとの事態を阻止することはできない。そのため、溶液中で還元型の貴金属孤立原子の合成に成功したとの報告は今のところみられない。
【０００４】
上述した研究の現状から明らかなように、固体表面での分散により孤立原子材料を生成する際の担持量の小ささや不安定さといった欠点を如何にして解決可能とし、且つ、溶液中において初期の還元型貴金属孤立原子が凝集して大型化するとの傾向を解消することで、貴金属孤立原子材料を効果的に生成する方法を得ることには重要な意味がある。
【先行技術文献】
【非特許文献】
【０００５】
【非特許文献１】Ｍａｒｉａ Ｆｌｙｔｚａｎｉ−Ｓｔｅｐｈａｎｏｐｏｕｌｏｓ ほか，Ａｃｃ．Ｃｈｅｍ．Ｒｅｓ，２０１４，４７，７８３．
【非特許文献２】張涛ほか，Ｎａｔｕｒｅ Ｃｈｅｍ．，２０１１，３，６３４．
【非特許文献３】Ｊ．Ｐｈｙｓ．Ｃｈｅｍ．Ｂ，１９９９，１０３，３８１８．；Ｌａｎｇｍｕｉｒ  １９９７，１３，６４６５．
【発明の概要】
【発明が解決しようとする課題】
【０００６】
本発明は、溶液中で安定的な貴金属孤立原子材料を提供することを目的とする。
【課題を解決するための手段】
【０００７】
本発明が提供する溶液中で安定的な貴金属孤立原子材料は、貴金属の孤立原子と保護剤からなる。
【０００８】
前記貴金属の孤立原子は白金族元素又はポスト白金族元素であり、前記白金族元素は、パラジウム、ロジウム、イリジウム、ルテニウム、オスミウム又は白金であり、前記ポスト白金族元素は銀又は金である。
【０００９】
前記貴金属の孤立原子は白金であり、白金元素の原子質量が１９５である同位体のＮＭＲ信号は−２６００ｐｐｍと−２８００ｐｐｍの間であることを主な特性とする。
【００１０】
前記保護剤は、シロキシ基及び親水性ポリマーを含むブロック共重合体である。
【００１１】
前記保護剤は、シロキシ基及びポリエーテル基を含むブロック共重合体である。
【００１２】
前記シロキシ基及びポリエーテル基を含むブロック共重合体は、ポリシロキサン−ポリグリコール系化合物が好ましい。
【００１３】
前記ポリシロキサン−ポリグリコール系化合物は、下記構造式のポリシロキサン−ポリエチレングリコールブロック共重合体が好ましい。
【００１４】
【化１】
0006928214.tif 000002
【００１５】
前記貴金属の孤立原子は保護剤の重量に対し任意の比率を占め得る。
【００１６】
前記貴金属の孤立原子が保護剤の質量に対して占める比率は、０．００１〜５０％であることが好ましい。
【００１７】
溶液中で安定的な貴金属孤立原子材料の調製方法であって、シロキシ基及びポリエーテル基を含むブロック共重合体、貴金属化合物の前駆体、還元剤及び水を一定の比率で十分に混合し、−３０〜２００℃で０．５〜２００時間反応させた後、溶液中の還元剤によって貴金属化合物の前駆体をゼロ価の貴金属単一原子に還元することで、安定的に存在可能な貴金属単一原子溶液を取得する、とのステップにしたがって実行し、前記還元剤と貴金属化合物の前駆体との物質量の比率は１．０〜１０７倍の範囲で変化し、前記還元剤と水の物質量の比率は、１：１０５〜３０：１の範囲で変化することを特徴とする。
【００１８】
前記貴金属化合物の前駆体は、保護剤の重量に対し任意の比率を占める。
【００１９】
前記貴金属化合物の前駆体は、塩化白金酸、塩化白金酸ナトリウム、塩化白金酸カリウム、塩化白金（ＩＩ）、塩化白金（ＩＶ）、ジクロロ（エチレンジアミン）白金（ＩＩ）、硝酸白金（ＩＩ）、ジクロロ（１，５−シクロオクタジエン）白金（ＩＩ）、トリクロロ（エチレン）白金（ＩＩ）酸カリウム、ジクロロテトラアンミン白金（ＩＩ）水和物、ジクロロビス（ベンゾニトリル）白金（ＩＩ）、ｃｉｓ−ジクロロビス（トリフェニルホスフィン）白金（ＩＩ）、又は、テトラクロロ白金（ＩＩ）酸アンモニウムのうちの１つを含む。
【００２０】
前記還元剤は、アルコール系化合物、ブドウ糖、ギ酸、クエン酸、酒石酸、アスコルビン酸、ヒドラジン一水和物、又は水素化ホウ素のいずれかである。
【００２１】
前記アルコール系化合物は、メタノール、エタノール、プロパノール、イソプロパノール、ブタノール、イソブタノール、２−ブタノール、ｔｅｒｔ−ブタノール、エチレングリコール、グリセロールのうちの１又は複数の混合物である。
【発明の効果】
【００２２】
本発明は、溶液相における還元型貴金属孤立原子の調製を初めて実現した。従来の溶液相における金属材料の合成と比べ、金属ナノ粒子の形成が回避されるため、孤立金属原子の形態で存在する還元型の孤立原子溶液が得られる。また、固体表面に担持される孤立原子材料と比較して、担持量が増加し、安定性に優れるとの特性を有する。
【図面の簡単な説明】
【００２３】
【図１】図１は、実施例１，２，３，４，５，６の紫外可視スペクトル図である。
【図２】図２は、実施例１，２，３，４，５，６の１９５Ｐｔ  ＮＭＲスペクトル図である。
【発明を実施するための形態】
【００２４】
以下に、溶液中で安定的な白金孤立原子材料を例に、本発明について更に詳細に説明する。なお、本件特許により保護する内容は具体的実施形態に限らず、請求項により規定する。
【実施例１】
【００２５】
溶液中での白金孤立原子の調製：０．６４６５ｇのポリエチレングリコール−ポリシロキサンブロック共重合体、１３５ｍｌのエタノール、１０．２ｍｌの水及び４．８ｍｌの濃度０．０１８４０４ｍｏｌ／Ｌの塩化白金酸溶液を十分に混合してから昇温させ、１０５℃で３時間還流して塩化白金酸を完全に還元した。紫外及び１９５Ｐｔ ＮＭＲ検出の結果、合成により白金孤立原子材料が得られたことが分かった。紫外可視吸収スペクトル図（図１）から明らかなように、塩化白金酸は完全に還元された（解説：２６５ｎｍにおける紫外吸収ピークはＰｔＣｌ６２−イオンの吸収ピークを表すため、当該紫外吸収ピークの消失は塩化白金酸が完全に還元されたことを意味する）。また、１９５Ｐｔ  ＮＭＲスペクトル図（図２）から明らかなように、還元型の白金孤立原子が形成された（解説：Ｋ２ＰｔＣｌ６の１９５Ｐｔ  ＮＭＲが０ｐｐｍ位置、ＰｔＣｌ４２−のピークが−１６１７ｐｐｍであるのに対し、Ｐｔ孤立原子の１９５Ｐｔ  ＮＭＲピークは−２６８０ｐｐｍである。また、白金ナノ粒子のナノテスラ（ｎａｎｏ  ｔｅｓｌａ）シフトの−３５０００ｐｐｍ〜１００００ｐｐｍという広いピーク幅は検出されなかった。このことから、Ｈ２ＰｔＣｌ６が完全に還元されてＰｔ孤立原子が生成され、且つ、Ｐｔナノ粒子も発生しなかったことを意味する）。
【実施例２】
【００２６】
溶液中での白金孤立原子の調製：０．６４６５ｇのポリエチレングリコール−ポリシロキサンブロック共重合体、４．０５ｍｇのエタノール（エタノールと塩化白金酸の物質量の比は１：１）、１４５ｍｌの水及び４．８ｍｌの濃度０．０１８４０４ｍｏｌ／Ｌの塩化白金酸溶液を十分に混合してから（エタノールと水の物質量の比は１：１０５）、昇温させて１０５℃で３時間還流し、塩化白金酸を完全に還元した。紫外及び１９５Ｐｔ  ＮＭＲ検出の結果、合成により白金孤立原子材料が得られたことが分かった。紫外可視スペクトル図については図１、１９５Ｐｔ  ＮＭＲスペクトル図については図２に示す通りであった。
【実施例３】
【００２７】
溶液中での白金孤立原子の調製：０．６４６５ｇのポリエチレングリコール−ポリシロキサンブロック共重合体、１４８．５ｍｌのエタノール、１．０２ｍｌの水及び０．４８ｍｌの濃度０．１８４０４ｍｏｌ／Ｌの塩化白金酸溶液を十分に混合してから（エタノールと水の物質量の比は３０：１）、昇温させて１０５℃で３時間還流し、塩化白金酸を完全に還元した。紫外及び１９５Ｐｔ  ＮＭＲ検出の結果、合成により白金孤立原子材料が得られたことが分かった。紫外可視スペクトル図については図１、１９５Ｐｔ  ＮＭＲスペクトル図については図２に示す通りであった。
【実施例４】
【００２８】
溶液中での白金孤立原子の調製：０．６４６５ｇのポリエチレングリコール−ポリシロキサンブロック共重合体、８８２ｇのエタノール（１．１４Ｌ。エタノールの添加量は塩化白金酸の物質量の１０７倍）、１００．２ｍｌの水及び４．８ｍｌの濃度０．０１８４０４ｍｏｌ／Ｌの塩化白金酸溶液を十分に混合してから昇温させ、１０５℃で３時間還流して塩化白金酸を完全に還元した。紫外及び１９５Ｐｔ  ＮＭＲ検出の結果、合成により白金孤立原子材料が得られたことが分かった。紫外可視スペクトル図については図１、１９５Ｐｔ  ＮＭＲスペクトル図については図２に示す通りであった。
【実施例５】
【００２９】
溶液中での白金孤立原子の調製：１７１９．９２ｇのポリエチレングリコール−ポリシロキサンブロック共重合体、１０００ｍｌのエタノール、１００ｍｌの水及び４．８ｍｌの濃度０．０１８４０４ｍｏｌ／Ｌの塩化白金酸溶液を十分に混合してから（白金孤立原子が保護剤の質量に対し０．００１％を占める）、昇温させて１０５℃で３時間還流し、塩化白金酸を完全に還元した。紫外可視スペクトル図については図１、１９５Ｐｔ  ＮＭＲスペクトル図については図２に示す通りであった。
【実施例６】
【００３０】
溶液中での白金孤立原子の調製：０．０３４４ｇのポリエチレングリコール−ポリシロキサンブロック共重合体、１３５ｍｌのエタノール、１０．２ｍｌの水及び４．８ｍｌの濃度０．０１８４０４ｍｏｌ／Ｌの塩化白金酸溶液を十分に混合してから（白金孤立原子が保護剤の質量に対し５０％を占める）、昇温させて１０５℃で３時間還流し、塩化白金酸を完全に還元した。紫外可視スペクトル図については図１、１９５Ｐｔ  ＮＭＲスペクトル図については図２に示す通りであった。
【図１】
0006928214.tif 000003
【図２】
0006928214.tif 000004